(57)【要約】【課題】耐衝撃強度及び弾性率の双方に優れる、樹脂複合材料及びその製造方法を提供する。【解決手段】ポリオレフィンと、エラストマーと、薄片化黒鉛とを含んでおり、上記薄片化黒鉛が、上記エラストマー中に偏在化している、樹脂複合材料、並びに薄片化黒鉛を含むエラストマーを準備する工程と、上記ポリオレフィンと、上記薄片化黒鉛を含むエラストマーとを混練することにより、樹脂複合材料を得る工程とを備える、樹脂複合材料の製造方法。【選択図】なし【特許請求の範囲】
【請求項１】
ポリオレフィンと、エラストマーと、薄片化黒鉛とを含んでおり、
前記薄片化黒鉛が、前記エラストマー中に偏在化している、樹脂複合材料。
【請求項２】
前記薄片化黒鉛の５０重量％以上が、前記エラストマー中に分散している、請求項１に記載の樹脂複合材料。
【請求項３】
前記エラストマーが、前記薄片化黒鉛にグラフトされている、請求項１又は２に記載の樹脂複合材料。
【請求項４】
前記薄片化黒鉛にグラフトされているエラストマーのグラフト率が、５重量％以上である、請求項３に記載の樹脂複合材料。
【請求項５】
前記ポリオレフィンが、ポリプロピレンとポリエチレンとのうち少なくとも一方を含む、請求項１〜４のいずれか１項に記載の樹脂複合材料。
【請求項６】
前記エラストマーが、天然ゴム、アクリルゴム、ブタジエンゴム、イソプレンゴム、ブチルゴム、エチレン−酢酸ビニル共重合体、クロロプレンゴム、クロロスルホンゴム、塩素化ポリエチレン、エピクロロヒドリンゴム、ニトリルゴム、ニトリル−イソプレンゴム、エチレン−プロピレンゴム、エチレン−プロピレン−ジエンゴム、エチレン−ブテンゴム、スチレン−ブタジエンゴム、スチレン−イソプレンゴム、水素添加スチレンイソプレンゴム及びアクリロニトリル−ブタジエンゴムからなる群から選択された少なくとも１種のエラストマーである、請求項１〜５のいずれか１項に記載の樹脂複合材料。
【請求項７】
前記エラストマーが、エチレン−プロピレン−ジエンゴムである、請求項１〜６のいずれか１項に記載の樹脂複合材料。
【請求項８】
マトリックスが前記ポリオレフィンであり、ドメインが前記エラストマーである、請求項１〜７のいずれか１項に記載の樹脂複合材料。
【請求項９】
マトリックスが前記エラストマーであり、ドメインが前記ポリオレフィンである、請求項１〜７のいずれか１項に記載の樹脂複合材料。
【請求項１０】
請求項１〜９のいずれか１項に記載の樹脂複合材料の製造方法であって、
薄片化黒鉛を含むエラストマーを準備する工程と、
前記ポリオレフィンと、前記薄片化黒鉛を含むエラストマーとを混練することにより、樹脂複合材料を得る工程とを備える、樹脂複合材料の製造方法。
【請求項１１】
前記薄片化黒鉛を含むエラストマーを準備する工程が、エラストマーがグラフトされている薄片化黒鉛とエラストマーとの混合物を準備する工程である、請求項１０に記載の樹脂複合材料の製造方法。
【発明の詳細な説明】
【技術分野】
【０００１】
本発明は、樹脂複合材料及びその製造方法に関し、特に、ポリオレフィンと、エラストマーと、薄片化黒鉛とを含む、樹脂複合材料及びその製造方法に関する。
【背景技術】
【０００２】
従来、ポリオレフィンの耐衝撃強度と弾性率の双方を高める手法として、ポリオレフィンに、エラストマー及び無機フィラーをブレンドする手法が知られている。
【０００３】
例えば、下記の特許文献１，２には、ポリプロピレンと、エチレン−プロピレン共重合体からなるエラストマーと、無機フィラーとからなるポリプロピレン樹脂組成物が開示されている。
【０００４】
また、下記の特許文献３には、ポリプロピレンと、エチレン・１−オクテン共重合体ゴムと、無機フィラーとからなるポリプロピレン樹脂組成物が開示されている。
【先行技術文献】
【特許文献】
【０００５】
【特許文献１】特開平５−９８０９２号公報
【特許文献２】特開平５−９８０９５号公報
【特許文献３】特開平１０−８７９１９号公報
【発明の概要】
【発明が解決しようとする課題】
【０００６】
特許文献１〜３によると、上記組成のポリプロピレン樹脂組成物を用いることにより、弾性率、耐衝撃強度及び引張破断伸び等に優れたポリプロピレン樹脂組成物が提供できるとされている。
【０００７】
しかしながら、特許文献１〜３に記載のような従来のポリプロピレン樹脂組成物では、ポリプロピレン樹脂組成物に衝撃が加わった際、ポリプロピレンと無機フィラーの界面において、クラック又は剥離が生じ易いという問題点があった。すなわち、従来のポリプロピレン樹脂組成物では、耐衝撃強度が不十分であるという問題点があった。
【０００８】
本発明の目的は、耐衝撃強度及び弾性率の双方に優れる、樹脂複合材料及びその製造方法を提供することにある。
【課題を解決するための手段】
【０００９】
本発明に係る樹脂複合材料では、ポリオレフィンと、エラストマーと、薄片化黒鉛とを含んでいる。そして、上記薄片化黒鉛は、上記エラストマー中に偏在化している。
【００１０】
本発明に係る樹脂複合材料では、好ましくは、上記薄片化黒鉛の５０重量％以上が、上記エラストマー中に分散している。
【００１１】
本発明に係る樹脂複合材料では、好ましくは、上記エラストマーが上記薄片化黒鉛にグラフトされている。上記薄片化黒鉛にグラフトされているエラストマーのグラフト率は、好ましくは、５重量％以上である。
【００１２】
本発明に係る樹脂複合材料では、好ましくは、上記ポリオレフィンが、ポリプロピレンとポリエチレンとのうち少なくとも一方を含んでいる。
【００１３】
本発明に係る樹脂複合材料では、上記エラストマーが、好ましくは、天然ゴム、アクリルゴム、ブタジエンゴム、イソプレンゴム、ブチルゴム、エチレン−酢酸ビニル共重合体、クロロプレンゴム、クロロスルホンゴム、塩素化ポリエチレン、エピクロロヒドリンゴム、ニトリルゴム、ニトリル−イソプレンゴム、エチレン−プロピレンゴム、エチレン−プロピレン−ジエンゴム、エチレン−ブテンゴム、スチレン−ブタジエンゴム、スチレン−イソプレンゴム、水素添加スチレンイソプレンゴム及びアクリロニトリル−ブタジエンゴムからなる群から選択された少なくとも１種のエラストマーである。より好ましくは、エチレン−プロピレン−ジエンゴムである。
【００１４】
本発明に係る樹脂複合材料のある特定の局面では、マトリックスが上記ポリオレフィンであり、ドメインが上記エラストマーである。
【００１５】
本発明に係る樹脂複合材料の他の特定の局面では、マトリックスが上記エラストマーであり、ドメインが上記ポリオレフィンである。
【００１６】
本発明に係る樹脂複合材料の製造方法では、上記本発明の樹脂複合材料の製造方法であって、薄片化黒鉛を含むエラストマーを準備する工程と、ポリオレフィンと、上記薄片化黒鉛を含むエラストマーとを混練することにより、樹脂複合材料を得る工程とを備える。上記薄片化黒鉛を含むエラストマーを準備する工程は、好ましくは、エラストマーがグラフトされている薄片化黒鉛とエラストマーの混合物を準備する工程である。
【発明の効果】
【００１７】
本発明によれば、耐衝撃強度及び弾性率の双方に優れる、樹脂複合材料を提供することができる。
【００１８】
本発明の樹脂複合材料の製造方法によれば、耐衝撃強度が高く、かつ弾性率の高い樹脂複合材料を提供することが可能となる。
【図面の簡単な説明】
【００１９】
【図１】実施例５で得られた厚み０．５ｍｍの樹脂複合材料シート断面の倍率３００００倍の透過型電子顕微鏡写真である。
【発明を実施するための形態】
【００２０】
（樹脂複合材料）
本発明に係る樹脂複合材料は、ポリオレフィンと、エラストマーと、薄片化黒鉛とを含む。
【００２１】
上記ポリオレフィンとしては、特に限定されず、従来公知のポリオレフィンを用いることができる。ポリオレフィンの具体例としては、ポリエチレン、ポリプロピレン、エチレン単独重合体、エチレン−α−オレフィン共重合体、エチレン−（メタ）アクリル酸共重合体、エチレン−（メタ）アクリル酸エステル共重合体、エチレン−酢酸ビニル共重合体などのポリエチレン系樹脂、プロピレン単独重合体、プロピレン−α−オレフィン共重合体などのポリプロピレン系樹脂、ブテン単独重合体、ブタジエン、イソプレンなどの共役ジエンの単独重合体または共重合体などが挙げられる。好ましくは、ポリプロピレンである。より好ましくは、上記ポリプロピレンとして、ＭＦＲ（ＪＩＳ  Ｋ７２１０に準拠し、温度２３０℃、荷重２．１６ｋｇｆの条件で測定）が、３０ｇ／１０分以下であるポリプロピレンが用いられる。その場合には、耐衝撃強度をより一層効果的に高めることができる。
【００２２】
上記エラストマーとしては、特に限定されないが、好ましくは、天然ゴム、アクリルゴム、ブタジエンゴム、イソプレンゴム、ブチルゴム、エチレン−酢酸ビニル共重合体、クロロプレンゴム、クロロスルホンゴム、塩素化ポリエチレン、エピクロロヒドリンゴム、ニトリルゴム、ニトリル−イソプレンゴム、エチレン−プロピレンゴム、エチレン−プロピレン−ジエンゴム、エチレン−ブテンゴム、スチレン−ブタジエンゴム、スチレン−イソプレンゴム、水素添加スチレンイソプレンゴム及びアクリロニトリル−ブタジエンゴムからなる群から選択された少なくとも１種のエラストマーである。より好ましくは、エチレン−プロピレン−ジエンゴムが用いられる。さらに好ましくは、上記エラストマーとして、ムーニー粘度（ＪＩＳ  Ｋ６３００−１に準拠し、温度１２５℃、予熱時間１分、ロータの回転時間４分の条件で測定）が、２０以上、８０以下であるエラストマーが用いられる。その場合には、耐衝撃強度をより一層効果的に高めることができる。
【００２３】
本発明において、薄片化黒鉛とは、グラフェンシートの積層体である。薄片化黒鉛は、黒鉛を剥離処理することにより得られる。すなわち、薄片化黒鉛は、元の黒鉛よりも薄い、グラフェンシートの積層体である。
【００２４】
薄片化黒鉛におけるグラフェンシートの積層数は、２以上である。樹脂の引張弾性率等の機械的強度を効果的に高める観点から、積層数は、１０００以下であることが好ましく、１５０以下であることがより好ましい。
【００２５】
薄片化黒鉛は、薄いグラフェンシートが積層された構造を有する。よって、薄片化黒鉛のアスペクト比は比較的大きい。なお、本発明において薄片化黒鉛のアスペクト比とは、薄片化黒鉛の厚みに対する薄片化黒鉛の積層面方向における最大寸法の比をいう。
【００２６】
薄片化黒鉛のアスペクト比が低すぎると、上記積層面に交差する方向に加わった外力に対する補強効果が十分でないことがある。薄片化黒鉛のアスペクト比が高すぎると、効果が飽和してそれ以上の補強効果が望めないことがある。従って、薄片化黒鉛のアスペクト比の好ましい下限は５０程度であり、好ましい上限は５０００程度である。
【００２７】
薄片化黒鉛を製造する方法としては、特に限定されず、従来公知の方法により薄片化できる。例えば、黒鉛の層間に硝酸イオンなどのイオンを挿入した後に加熱処理する化学的処理方法、黒鉛に超音波を印加するなどの物理的処理方法、黒鉛を作用極として電気分解を行う電気化学的方法などの方法により得られる。また、薄片化黒鉛は市販されているものを用いてもよい。
【００２８】
本発明において、上記薄片化黒鉛は、樹脂複合材料１００質量部に対し、５〜３０質量部の範囲で含まれていることが好ましく、１０〜２０質量部の範囲で含まれていることがより好ましい。薄片化黒鉛の含有量が少なすぎると、弾性率が低くなる場合があり、他方薄片化黒鉛の含有量が多すぎると、耐衝撃強度が低くなることがあるためである。
【００２９】
本発明において、上記薄片化黒鉛は、上記エラストマー中に偏在化している。なお、薄片化黒鉛がエラストマー中に偏在化していることは、本発明に係る樹脂複合材料の任意の断面を透過型電子顕微鏡写真により観察することによって確認されている。具体的には、本発明に係る樹脂複合材料の任意の断面を透過型電子顕微鏡写真により観察したときに、どの任意の断面写真においても、視野中に観察される薄片化黒鉛がポリオレフィン側よりもエラストマー側に多く存在することが確認されている。
【００３０】
上記エラストマー中に分散している上記薄片化黒鉛は、薄片化黒鉛全体の５０重量％以上であることが好ましく、６０重量％以上であることがより好ましく、７０重量％以上であることがさらに好ましい。また、エラストマー中に分散している薄片化黒鉛は、薄片化黒鉛全体の９５重量％以下であることが好ましく、９０重量％以下であることがより好ましい。
【００３１】
エラストマー中に分散している薄片化黒鉛が５０重量％未満であり、薄片化黒鉛がポリオレフィン中に多く含まれると、上記樹脂複合材料に衝撃が加わった際、ポリオレフィンと薄片化黒鉛の界面において、クラック又は剥離が生じることがある。すなわち、薄片化黒鉛がポリオレフィン中に多く含まれると、耐衝撃強度を高め難い場合がある。
【００３２】
一方、エラストマーと薄片化黒鉛の界面においては、衝撃が加わった際、エラストマーが弾性変形するため、剥離が生じ難い。よって、エラストマー中に分散している薄片化黒鉛が多いほど、より一層耐衝撃強度を高めることができる。
【００３３】
本発明においては、上記薄片化黒鉛に、エラストマーがグラフトされていてもよい。エラストマーを薄片化黒鉛にグラフトする方法については特に限定されず、エラストマーと薄片化黒鉛と、ラジカル開始剤とを溶融混練する方法などを用いることができる。上記ラジカル開始剤としてはベンゾイルパーオキサイド、ジクミルパーオキサイドなどの過酸化物、過酸化物化合物、アゾ系化合物、ジハロゲン系化合物などを用いることができる。
【００３４】
エラストマーの薄片化黒鉛へのグラフト率としては、５重量％以上であることが好ましく、１０重量％以上であることがより好ましい。グラフト率が高いほど、エラストマー中により多くの薄片化黒鉛を分散させることができ、耐衝撃性をより一層高めることができる。また、エラストマーの薄片化黒鉛へのグラフト率としては、１００重量％以下であることが好ましく、９０重量％以下であることがより好ましい。なお、上記グラフト率の測定方法については、後述の実施例にて詳細に説明する。
【００３５】
本発明における樹脂複合材料では、ポリオレフィンとエラストマーの質量比が、９５：５〜７０：３０の範囲にあることが好ましく、９０：１０〜８０：２０の範囲にあることがより好ましい。ポリオレフィンが多すぎると、耐衝撃強度が低くなる場合があり、少なすぎると弾性率が低くなることがあるためである。
【００３６】
本発明に係る樹脂複合材料において、ポリオレフィンとエラストマーは、マトリックス−ドメイン構造をとることができる。この場合、ポリオレフィンをマトリックスとし、エラストマーがドメインとなるような構造をとってもよいし、エラストマーをマトリックスとし、ポリオレフィンがドメインとなるような構造をとってもよい。または、ポリオレフィンとエラストマーが、共連続構造をとってもよい。なお、本発明においては、いずれの場合も、薄片化黒鉛は、エラストマー側に偏在化している。
【００３７】
本発明に係る樹脂複合材料では、上記必須成分の他、任意成分として様々な添加剤を用いてもよい。添加剤としては、例えば、フェノール系、リン系、アミン系、イオウ系などの酸化防止剤；ベンゾトリアゾール系、ヒドロキシフェニルトリアジン系などの紫外線吸収剤；金属害防止剤；ヘキサブロモビフェニルエーテル、デカブロモジフェニルエーテルなどのハロゲン化難燃剤；ポリリン酸アンモニウム、トリメチルフォスフェートなどの難燃剤；各種充填剤；帯電防止剤；安定剤；顔料などが挙げられる。
【００３８】
本発明に係る樹脂複合材料では、ポリオレフィンと、エラストマーと、薄片化黒鉛とを含んでおり、上記薄片化黒鉛が上記エラストマー中に偏在化している。従って、耐衝撃性が高く、弾性率の高い、樹脂複合材料を提供することができる。
【００３９】
（樹脂複合材料の製造方法）
本発明に係る樹脂複合材料の製造方法では、薄片化黒鉛を含むエラストマーを準備する工程と、上記ポリオレフィンと、上記薄片化黒鉛を含むエラストマーとを混練することにより、樹脂複合材料を得る工程とを備える。
【００４０】
例えば、エラストマーと、薄片化黒鉛と、ラジカル開始剤とを混練することにより、エラストマーがグラフトしている薄片化黒鉛とエラストマーの混合物を予め作製し、続いて、上記予め作製した混合物中に、ポリオレフィンを投入し混練することによって、樹脂複合材料を作製することができる。
【００４１】
上記混練をする温度としては、特に限定されないが、エラストマー及びポリオレフィンの融解温度以上で混練することが望ましい。また、熱劣化の観点から、温度２３０℃以下で混練することが好ましい。
【００４２】
上記混練をする時間についても、特に限定されないが、３〜３０分であることが好ましい。混練時間が短すぎると、十分に薄片化黒鉛がエラストマー中に分散しない場合があり、混練時間が長すぎると、樹脂が熱劣化するおそれがあるからである。
【００４３】
また、上記混練方法についても、特に限定されないが、例えば、プラストミルなどの二軸スクリュー混練機、単軸押出機、二軸押出機、バンバリーミキサー、ロールなどの混練装置を用いて、加熱下において混練する方法などが挙げられる。これらの中でも、プラストミルを用いて溶融混練する方法が好ましい。
【００４４】
さらに、本発明により得られる樹脂複合材料は、適宜の賦型方法を用いて様々な形状とすることができる。このような賦型方法としては、プレス加工、射出成型、または押出成型などの成型方法を好適に用いることができる。さらに、溶融塗工方法により賦型してもよい。上記のような賦型方法を用い、シート状などの所望の形状とすることができる。
【００４５】
（実施例及び比較例）
以下、本発明について、具体的な実施例に基づき、さらに説明する。なお、本発明は以下の実施例に限定されるものではない。
【００４６】
（実施例１）
エチレン−プロピレン−ジエンゴム（ＥＰＤＭ、ＪＳＲ社製、商品名：ＪＳＲ  ＥＰ９６、ＪＩＳ  Ｋ６３００−１に準拠し測定されたムーニー粘度ＭＬ１＋４（１２５℃）＝６１）１０質量部と、薄片化黒鉛（ＸＧＳｃｉｅｎｃｅ社製、商品名：ｘＧｎＰ−Ｍ５）１０質量部と、ベンゾイルパーオキサイド（和光純薬社製）０．３質量部とを、ラボプラストミル（東洋精機社製、商品名：Ｒ−１００）を用いて、温度１８０℃で溶融混練した。
【００４７】
次に、得られたエチレン−プロピレン−ジエンゴムがグラフトした薄片化黒鉛とエチレン−プロピレン−ジエンゴムの混合物と、ポリプロピレン（プライムポリマー社製、商品名：Ｊ１０５Ｇ、ＪＩＳ  Ｋ７２１０に準拠し測定されたＭＦＲ＝９ｇ／１０分）９０質量部とを、ラボプラストミル（東洋精機社製、商品名：Ｒ−１００）を用いて、温度１８０℃で溶融混練して、樹脂複合材料を得た。続いて、得られた樹脂複合材料をプレス加工によりシート状に成形して、厚み０．５ｍｍ及び４．０ｍｍの樹脂複合材料シートを作製した。
【００４８】
（実施例２）
エチレン−プロピレン−ジエンゴムを２０質量部、ポリプロピレンを８０質量部としたことを除いては、実施例１と同様にして、厚み０．５ｍｍ及び４．０ｍｍの樹脂複合材料シートを得た。
【００４９】
（実施例３）
エチレン−プロピレン−ジエンゴムを３０質量部、ポリプロピレンを７０質量部としたことを除いては、実施例１と同様にして、厚み０．５ｍｍ及び４．０ｍｍの樹脂複合材料シートを得た。
【００５０】
（実施例４）
薄片化黒鉛を２０質量部としたことを除いては、実施例２と同様にして、厚み０．５ｍｍ及び４．０ｍｍの樹脂複合材料シートを得た。
【００５１】
（実施例５）
ポリプロピレン（プライムポリマー社製、商品名：Ｊ１０５Ｇ、ＪＩＳ  Ｋ７２１０に準拠し測定されたＭＦＲ＝９ｇ／１０分）９０質量部と、スチレン−イソプレンゴム（ＳＩＳ、クレイトンポリマー社製、商品名：Ｄ１１６１、ＭＦＲ（２００℃／５ｋｇ）＝１２ｇ／１０分）１０質量部と、薄片化黒鉛（ＸＧＳｃｉｅｎｃｅ社製、商品名：ｘＧｎＰ−Ｍ５）１０質量部とを、ラボプラストミル（東洋精機社製、商品名「Ｒ−１００」）を用いて、温度１８０℃で溶融混練し、樹脂複合材料を得た。
【００５２】
次に、得られた樹脂複合材料をプレス加工によりシート状に成形して、厚み０．５ｍｍ及び４．０ｍｍの樹脂複合材料シートを得た。
【００５３】
（比較例１〜４）
ベンゾイルパーオキサイドを添加せず、エチレン−プロピレン−ジエンゴムに薄片化黒鉛をグラフトしなかったことを除いては、実施例１〜４と同様にして、厚み０．５ｍｍ及び４．０ｍｍの樹脂複合材料シートを得た。
【００５４】
（比較例５）
薄片化黒鉛を添加しなかったことを除いては、実施例１と同様にして、厚み０．５ｍｍ及び４．０ｍｍの樹脂複合材料シートを得た。
【００５５】
（比較例６）
薄片化黒鉛を添加しなかったこと以外は、実施例５と同様にして、厚み０．５ｍｍ及び４．０ｍｍの樹脂複合材料シートを得た。
【００５６】
（評価方法）
（１）グラフト率：エラストマー、薄片化黒鉛、ラジカル開始剤を溶融混練した樹脂複合材料を少量取り出し、樹脂複合材料片とした。次に、上記樹脂複合材料片を濾紙で包み、上記濾紙から上記樹脂複合材料片が漏れ出ないように、上記濾紙の端を折り込んだ。さらにその周囲を金属クリップで封止した。このようにして得られた包装体を、過剰量の熱キシレン（１３０℃）に１２時間浸した。それによって、樹脂複合材料片に含まれる、グラフト化していないエラストマーを溶解除去した。
【００５７】
その後、上記包装体を溶媒から取り出し、真空乾燥させることにより、上記グラフト化薄片化黒鉛を単離した。
【００５８】
このようにして単離されたグラフト化薄片化黒鉛を、空気雰囲気下、３０〜６００℃の温度範囲において、１０℃／分の昇温速度により熱重量測定（ＴＧＡ測定）を行った。このとき、上記グラフト化薄片化黒鉛において、５００℃に昇温されるまでに分解した分解物の重量をＡ、５００℃まで昇温しても分解しなかった未分解物の重量をＢとして、下記の式によりグラフト率を求めた。
【００５９】
グラフト率（重量％）＝Ａ／Ｂ×１００
【００６０】
（２）引張弾性率：得られた厚み０．５ｍｍのシートについて、長さ７５ｍｍ×幅６ｍｍの平面形状が長方形の試験片を切り出した。この試験片について、２３℃における引張弾性率をＪＩＳ  Ｋ７１６１に準拠して測定した。結果を下記の表１に示す。
【００６１】
（３）シャルピー衝撃強度：得られた厚み４．０ｍｍの樹脂複合材料シートから、長さ８０．０ｍｍ×幅１０．０ｍｍの平面形状が長方形の試験片を切り出した。続いてこの試験片にノッチ加工を行い、２３℃におけるシャルピー衝撃強度をＪＩＳ  Ｋ７１１１−１に準拠して測定した。結果を下記の表１に示す。
【００６２】
（４）複合材料の内部構造：実施例５で得られた厚み０．５ｍｍの樹脂複合材料シートから、ミクロトームにより、厚み２０μｍの試験片を切り出した。切り出した試験片の断面について、透過型電子顕微鏡を用いて、倍率３００００倍で観察した。結果を図１示す。
【００６３】
図１より、実施例５で得られた樹脂複合材料では、ポリプロピレンをマトリックスとし、エラストマーであるＳＩＳをドメインとするマトリックス−ドメイン構造が形成されていることがわかる。より詳細には、図１中、白色部分がマトリックスであるポリプロピレンであり、黒色部分がドメインであるエラストマーである。
【００６４】
また、図１より、写真中央部に存在するエラストマーのドメイン内において、エラストマーのドメインの長さ方向中央付近に、薄片化黒鉛が存在していることがわかる。より具体的には、写真中央部の黒色のエラストマーのドメイン内に、白色の薄片化黒鉛が数多く存在していることがわかる。すなわち、実施例５で得られた樹脂複合材料シートでは、エラストマー中に薄片化黒鉛が偏在化していることがわかる。実施例５では、薄片化黒鉛と親和性が高いＳＩＳをエラストマーとして用いているためであると考えられる。なお、エラストマーであるＥＰＤＭを薄片化黒鉛にグラフトした実施例１〜４においても同様に、エラストマー中に薄片化黒鉛が偏在化していることが確認されている。
【００６５】
【表１】
2015078355.tif 000002
【００６６】
表１から明らかなように、エラストマーがグラフトされた薄片化黒鉛を用いた実施例１〜４では、引張弾性率とシャルピー衝撃強度との双方が高められていることを確認した。
【００６７】
また、エラストマーとして薄片化黒鉛と親和性の高いＳＩＳを用いた実施例５においても、薄片化黒鉛を添加することにより、シャルピー衝撃強度を大きく低下させることなく、引張弾性率を向上できることが確認できた。すなわち、引張弾性率及びシャルピー衝撃強度の双方に優れる樹脂複合材料が得られていることを確認できた。
【図１】
2015078355.tif 000003